(57)【特許請求の範囲】
【請求項１】
滑性粒子を含有する熱可塑性樹脂組成物のフィルム状溶融物を押出機のダイ出口から吐出し、キャストロールを含む一対のロールで挟み込み成形する光学フィルムの製造方法であって、
前記ダイ出口におけるフィルム状溶融物の温度を、前記フィルム状溶融物の幅方向に関する１以上の高温領域において、他の低温領域よりも５℃以上高くし、
前記キャストロールの温度を、Ｔｇ−４０℃以上Ｔｇ−５℃以下（Ｔｇは前記熱可塑性樹脂組成物のガラス転移温度である）にし、
前記滑性粒子が、多層構造粒子を含み、
前記多層構造粒子が、架橋度が２．３重量％以上４．０重量％以下であるゴム部を有する方法。
【請求項２】
前記高温領域の温度は、前記低温領域の温度よりも１０℃以上高い請求項１記載の方法。
【請求項３】
前記キャストロールの温度は、Ｔｇ−１５℃以下である請求項１または２記載の方法。
【請求項４】
前記熱可塑性樹脂は、アクリル系樹脂を含む請求項１から３いずれか記載の方法。
【請求項５】
前記熱可塑性樹脂組成物は、前記熱可塑性樹脂組成物１００重量部に対してゴム粒子を５重量部以上２５重量部以下の量で含む請求項１から４いずれか記載の方法。
【請求項６】
前記高温領域は、前記フィルム状溶融物の幅方向に関して二以上存在する請求項１から５いずれか記載の方法。
【請求項７】
前記高温領域は、前記フィルム状溶融物の幅方向に関する両端部を含む請求項６記載の方法。
【請求項８】
熱可塑性樹脂を含有する光学フィルムであって、
前記光学フィルムが滑性粒子を含み、
前記滑性粒子が、多層構造粒子を含み、
前記多層構造粒子が、架橋度が２．３重量％以上４．０重量％以下であるゴム部を有し、
前記光学フィルムの幅方向に関する両端部の静止摩擦係数は、０．４以上であり、且つ、前記光学フィルムの幅方向に関する中央部の静止摩擦係数より０．１以上高い光学フィルム。
【発明の詳細な説明】
【技術分野】
【０００１】
本発明は、光学フィルムおよびその製造方法に関する。
【背景技術】
【０００２】
偏光子を保護するための偏光子保護フィルムや、液晶表示装置用のフィルム基板等に代表される光学フィルムには、光学的な透明性、および、光学的な均質性並びに平滑性が要求される。
このような光学フィルムの製造方法としては、フィルム原料たる樹脂組成物を押出機で溶融させ、ダイからフィルム状に押し出すことで製膜する溶融押出方法が知られている。
このようにして得られたフィルムを製品とする際には、ロール状にフィルムを巻き取る。しかし、この巻き取られたロール内部においてフィルム同士が接触することで、フィルムに傷や凹凸欠陥が生じる課題（以下、ブロッキング起因欠陥）があった。
【０００３】
このブロッキング起因欠陥を抑制する方法としては、例えば、特定の粒子径を有するシリカ粒子等のアンチブロッキング性を有する滑性粒子を溶融樹脂に添加することでフィルム滑り性を向上させる方法が知られている（特許文献１を参照）。
【先行技術文献】
【特許文献】
【０００４】
【特許文献１】特許第５５８７２０９号公報
【発明の概要】
【発明が解決しようとする課題】
【０００５】
しかし、特許文献１に記載の方法のように溶融樹脂に滑性粒子を添加する場合、ブロッキングを防止する効果は得られるものの、透明性等のフィルム品質を落とす課題がある。
また、フィルム製造工程において、フィルム全面全幅が滑性を持つようになってしまうために、フィルム搬送時にフィルムが搬送ロールにグリップせずに蛇行しやすい。フィルムが蛇行すると、巻きズレの問題が生じやすい。
巻きズレは、フィルムをロール状に巻き取る際の端部位置のずれに起因する、ロール端面位置の不均一性に関する問題である。
【０００６】
本発明は、上記現状に鑑み、フィルム同士の接触等により生じる、傷や凹凸の発生のようなブロッキング起因欠陥の発生の抑制と、フィルムの蛇行による巻きズレの発生の抑制とを両立できる、光学フィルムの製造方法と、当該製造方法により製造され得る光学フィルムとを提供することを目的とする。
【課題を解決するための手段】
【０００７】
本発明者らは、滑性粒子を含有する熱可塑性樹脂組成物のフィルム状溶融物を押出機のダイ出口から吐出し、キャストロールを含む一対のロールで挟み込み成形する光学フィルムの製造方法において、ダイ出口におけるフィルム状溶融物の温度を、フィルム状溶融物の幅方向に関する１以上の高温領域において、他の低温領域よりも５℃以上高くし、キャストロールの温度を、Ｔｇ−４０℃以上Ｔｇ−５℃以下（Ｔｇは熱可塑性樹脂組成物のガラス転移温度である）にすることにより上記の課題が解決されることを見出し、本発明を完成するに至った。
【０００８】
すなわち、本発明は、
（ｉ）滑性粒子を含有する熱可塑性樹脂組成物のフィルム状溶融物を押出機のダイ出口から吐出し、キャストロールを含む一対のロールで挟み込み成形する光学フィルムの製造方法であって、
ダイ出口におけるフィルム状溶融物の温度を、フィルム状溶融物の幅方向に関する１以上の高温領域において、他の低温領域よりも５℃以上高くし、
キャストロールの温度を、Ｔｇ−４０℃以上Ｔｇ−５℃以下（Ｔｇは熱可塑性樹脂組成物のガラス転移温度である）にする方法、
（ｉｉ）高温領域の温度は、低温領域の温度よりも１０℃以上高い（ｉ）に記載の方法、
（ｉｉｉ）キャストロールの温度は、Ｔｇ−１５℃以下である（ｉ）または（ｉｉ）に記載の方法、
（ｉｖ）滑性粒子は、多層構造粒子を含む（ｉ）から（ｉｉｉ）いずれかに記載の方法、
（ｖ）多層構造粒子が、架橋度が２．３重量％以上４．０重量％以下であるゴム部を有する、（ｉｖ）に記載の方法、
（ｖｉ）熱可塑性樹脂は、アクリル系樹脂を含む（ｉ）から（ｖ）いずれかに記載の方法、
（ｖｉｉ）熱可塑性樹脂組成物は、熱可塑性樹脂組成物１００重量部に対してゴム粒子を５重量部以上２５重量部以下の量で含む（ｉ）から（ｖｉ）いずれかに記載の方法、
（ｖｉｉｉ）高温領域は、フィルム状溶融物の幅方向に関して二以上存在する（ｉ）から（ｖｉｉ）いずれかに記載の方法、
（ｉｘ）高温領域は、フィルム状溶融物の幅方向に関する両端部を含む（ｖｉｉｉ）に記載の方法、および
（ｘ）熱可塑性樹脂を含有する光学フィルムであって、
光学フィルムの幅方向に関する両端部の静止摩擦係数は、０．４以上であり、且つ、光学フィルムの幅方向に関する中央部の静止摩擦係数より０．１以上高い光学フィルム、
を提供する。
【発明の効果】
【０００９】
本発明によれば、フィルム同士の接触等により生じる、傷や凹凸の発生のようなブロッキング起因欠陥の発生の抑制と、フィルムの蛇行による巻きズレの発生の抑制とを両立できる、光学フィルムの製造方法と、当該製造方法により製造され得る光学フィルムとを提供することができる。
【図面の簡単な説明】
【００１０】
【図１】挟み込み成形について模式的に示す図である。
【発明を実施するための形態】
【００１１】
≪光学フィルムの製造方法≫
光学フィルムの製造方法では、滑性粒子を含有する熱可塑性樹脂組成物のフィルム状溶融物を押出機のダイ出口から吐出し、キャストロールを含む一対のロールで挟み込み成形を行う。
滑性粒子は、フィルムに滑性を付与する材料である。このため、熱可塑性樹脂組成物が滑性粒子を含むことにより、挟み込み成形を経て得られるフィルムの表面に滑性が付与され、その結果、傷や凹凸の発生のようなブロッキング起因欠陥の発生が抑制される。
【００１２】
また、光学フィルムの製造方法では、ダイ出口におけるフィルム状溶融物の温度を、フィルム状溶融物の幅方向に関する１以上の高温領域において、他の低温領域よりも５℃以上高くし、且つ、キャストロールの温度を、Ｔｇ−４０℃以上Ｔｇ−５℃以下（Ｔｇは熱可塑性樹脂組成物のガラス転移温度である）にする。
【００１３】
ダイ出口から吐出されるフィルム状溶融物に高温領域と、低温領域とが設けられることで、キャストロールを含む一対のロールにより挟み込みが行われる際に、フィルムの幅方向に関して、領域ごとの温度差が生じる。
そうすると、フィルムが一対のロールを通過して挟み込まれる際に、フィルムの温度が高い箇所では、フィルムの温度が低い箇所よりも滑性粒子が埋没しやすい。
挟み込みの際に、フィルムが過度に冷却されていると、フィルムのマトリックス材である熱可塑性樹脂が変形しにくいため、フィルムの幅方向において領域ごとの温度差が生じていても、滑性粒子の埋没しやすさに領域ごとの差が生じにくい。
しかし、キャストロールの温度が、Ｔｇ−４０℃以上Ｔｇ−５℃以下（Ｔｇは熱可塑性樹脂組成物のガラス転移温度である）であると、ロールに挟み込まれたフィルム中の熱可塑性樹脂が十分に変形しやすいため、フィルムの幅方向において、領域ごとの滑性粒子の埋没しやすさの差が明確である。
これにより、滑性粒子の埋没の程度の差に起因して、得られる光学フィルムにおいて、幅方向における領域ごとの静止摩擦係数の差が生じ、静止摩擦係数が低い領域によってフィルムの蛇行が抑制され、静止摩擦係数が高い領域によってブロッキング起因欠陥の発生が抑制される。
【００１４】
＜フィルム形成方法＞
以下、フィルム形成方法に関して、挟み込み成形について、図１を参照しつつ説明する。
図１は、光学フィルムの製造方法における挟み込み成形を模式的に示す図である。なお、図１中、押出機１０について、簡略化し、Ｔダイ１１付近のみを図示する。
まず、フィルム原料たる所定の熱可塑性樹脂組成物が押出機１０に投入され、押出機１０内において、ガラス転移温度以上の温度まで加熱され、溶融状態となる。
【００１５】
溶融状態の熱可塑性樹脂組成物は、押出機１０の出口側に取り付けられたＴダイ１１に移行し、ダイ先端のダイ出口１２から溶融状態のまま、フィルム状溶融物１３として吐出される。
【００１６】
ここで、Ｔダイ１１としては、ダイ出口１２の幅方向に関する２以上の複数の領域において、それぞれ独立に温度設定可能なものが使用される。かかるＴダイ１１としては、例えば、それぞれ独立に温度調整可能な２以上のヒーターを、ダイ出口１２の幅方向に関して並列に備えるものが使用されてよい。
このようなダイを用いることによって、ダイ出口１２におけるフィルム状溶融物１３に、１以上の高温領域と、その他の低温領域とを形成することができる。
【００１７】
そして、ダイ出口１２におけるフィルム状溶融物１３に、フィルム状溶融物１３の幅方向に関する１以上の高温領域と、高温領域以外の低温領域とが形成されるように、Ｔダイ１１の温度設定を行ったうえで、ダイ出口１２から熱可塑性樹脂組成物の溶融物を吐出させる。
ここで、高温領域の温度は、他の低温領域よりの温度よりも５℃以上高く設定される。そうすることで、得られるフィルムにおいて領域ごとの滑性粒子の埋没の程度に差をつけやすく、その結果、得られるフィルムにおいて領域ごとの静止摩擦係数の差が生じる。
高温領域の温度は、低温領域の温度よりも１０℃以上高いのが好ましい。
【００１８】
なお、ダイ出口１２付近でのフィルム状溶融物１３の低温領域における溶融粘度は、せん断速度１２２ｓｅｃ−１において８０００ｐｏｉｓｅ以上１５０００ｐｏｉｓｅ以下が好ましい。
また、ダイ出口１２付近でのフィルム状溶融物１３の高温領域における溶融粘度は、せん断速度１２２ｓｅｃ−１において４０００ｐｏｉｓｅ以上、７０００ｐｏｉｓｅ以下が好ましい。
ダイ出口１２付近でのフィルム状溶融物１３の低温領域における溶融粘度が８０００ｐｏｉｓｅ未満であると、挟み込み成形によって滑性粒子が過度に埋没し、得られるフィルムの低温領域に由来する箇所に、所望する滑性を付与し難い場合がある。
ダイ出口１２付近でのフィルム状溶融物１３の低温領域における溶融粘度が１５０００ｐｏｉｓｅ超であると、滑性粒子の埋没の程度が不足することに起因して、得られるフィルムの低温領域に由来する箇所における外部ヘイズが過度に高い場合がある。
ダイ出口１２付近でのフィルム状溶融物１３の高温領域における溶融粘度７０００ｐｏｉｓｅ超であると、滑性粒子の埋没の程度が不足することに起因して、得られるフィルムの高温領域に由来する箇所でも高い滑性が発現してしまい、フィルムの蛇行を抑制しにくい場合がある。
【００１９】
ここで、フィルム状溶融物１３の幅方向に関する、１以上の高温領域の幅の合計は、４０ｍｍ以上が好ましく、５０ｍｍ以上がより好ましい。
また、１以上の高温領域の幅の合計は、フィルム状溶融物１３の全幅に対して１５％以下の範囲であるのが好ましい。
なお、フィルム状溶融物の全幅によって高温領域の幅の合計の上限の好ましい値は異なるが、高温領域の幅の合計は、典型的には、２００ｍｍ以下が好ましく、１５０ｍｍ以下がより好ましい。
【００２０】
高温領域の幅の合計が狭すぎると、得られるフィルムにおける低滑性の領域の面積が狭いため、フィルムの蛇行を抑制しにくい場合がある。
また、得られたフィルムにおける高温領域に由来する低滑性の領域は、低温領域に由来するフィルムの主要領域と滑性やフィルム物性が異なるために、高品質が求められる製品に含まれることは好ましくない場合がある。
この場合には、フィルムにおける低滑性の領域をスリットし、最終的に製品に含まないようにすることが好ましい。従って、高温領域の幅の合計が１５％よりも多くなると、フィルム中の低滑性の領域を切除することによるロスが多く、フィルムの収率が落ちるために好ましくない。
ただし、低滑性の領域と、主要領域との滑性やフィルム物性の差異が製品に求められる許容範囲であれば、製品が低滑性の領域を含んでも構わない。
【００２１】
フィルム状溶融物１３について、高温領域は２箇所以上設けられるのが好ましい。
高温領域が２箇所以上である場合、得られるフィルムには高温領域に由来する低滑性の領域が２箇所以上形成される。これにより、複数の低滑性の領域に挟まれた領域についてフィルム輸送時のずれが顕著に抑制される。
蛇行の抑制効果が高い点からは、低滑性の領域はフィルムの幅方向に関する両端部であるのが好ましい。このため、高温領域も、フィルム状溶融物１３の幅方向に関する両端部に設けられるのが好ましい。
低滑性の領域はフィルムの幅方向に関する両端部に設けられることは、低滑性の領域をスリット加工等により切除する場合に、幅広のフィルムが得られる点でも好ましい。
【００２２】
低滑性の領域がフィルムの幅方向に関する両端部に設けられる場合、フィルム状溶融物１３の幅方向に関する両端部に形成される高温領域の幅は、フィルム状溶融物１３の両最端部からそれぞれ２０ｍｍ以上が好ましく、２５ｍｍ以上がより好ましい。
また、両端部に形成される高温領域の幅は、フィルム状溶融物１３の両最端部からそれぞれ１００ｍｍ以下が好ましく、７５ｍｍ以下がより好ましい。
【００２３】
押出の方法として、熱可塑性樹脂組成物を溶融しダイ出口１２に押出す押出機を用いて、溶融した熱可塑性樹脂組成物をダイ出口１２から吐出させる方法が挙げられる。
【００２４】
フィルム状溶融物１３は、一対の平滑化ロールに挟み込まれることにより、その表面が平滑化される。この平滑化ロールの一方は弾性ロール１４であり、他方はキャストロール１５である。弾性ロール１４は、ゴム等の弾性体からなるロールの表面が金属膜で覆われたロールをいい、表面の金属膜によりロール表面が平坦になり、平滑化ロールとして機能する。
キャストロール１５は、金属から構成された硬質のロールである。
【００２５】
挟み込み成形を施すと、滑性粒子の突出レベルが変化するが、ここで、キャストロール１５の温度をＴｇ−４０℃以上Ｔｇ−５℃以下、好ましくはＴｇ−４０℃以上Ｔｇ−１５℃以下に設定される。
キャストロール１５の温度の下限は、Ｔｇ−３５℃以上であってもよく、Ｔｇ−３０℃以上であってもよく、Ｔｇ−２５℃以上であってもよい。
この場合、フィルム状溶融物１３の低温領域に由来するフィルム中の領域では、滑性粒子の過度の埋没が抑制されることでフィルムに高い滑性が付与される。
他方、フィルム状溶融物１３の低温領域に由来する高温領域に由来するフィルム中の領域では、滑性粒子が十分に埋没されることで滑性が抑制される。
上記の結果、フィルム内には、ブロッキング起因欠陥の発生を抑制するための高滑性の領域と、巻きズレを抑制するための低滑性の領域とが形成される。
キャストロール１５の温度がＴｇ−４０℃未満であると、フィルム挟み込み抜けが生じやすいため好ましくない。
【００２６】
以上説明した方法により、フィルムの幅方向に関して低滑性の領域と高滑性の領域とを含むフィルムが得られる。
より好ましくは、上記の挟み込み成形を行った後、さらに低滑性の領域に対して挟み込み成形が行なわれる。これにより、低滑性の領域の滑性をさらに低下させ、巻きズレの抑制効果を高めることができる。
かかる追加の挟み込み成形が行なわれるタイミングは特に限定されないが、上記の弾性ロール１４およびキャストロール１５の直下で、初回の挟み込み成形と連続して行われるのが好ましい。
【００２７】
以上の方法で得られるフィルム内の低滑性の領域の静止摩擦係数（荷重２００ｇ、ＦＳ５０％）はブロッキング起因欠陥の発生と、フィルムの蛇行とを抑制しやすいことから、０．４以上が好ましく、０．５以上がより好ましく、０．８以上が特に好ましい。
低滑性の領域の静止摩擦係数（荷重２００ｇ、ＦＳ５０％）は、高滑性の領域の静止摩擦係数（荷重２００ｇ、ＦＳ５０％）より０．１以上高いのが好ましく、０．３以上高いのがより好ましく、０．５以上高いのが特に好ましい。
高滑性の領域の静止摩擦係数（荷重２００ｇ、ＦＳ５０％）は、低滑性の領域の静止摩擦係数（荷重２００ｇ、ＦＳ５０％）が、高滑性の領域の静止摩擦係数（荷重２００ｇ、ＦＳ５０％）よりも高い限りにおいて、０．２以上０．８以下が好ましい。
【００２８】
かかるフィルムの中でも、ブロッキング起因欠陥の発生の抑制と、フィルムの蛇行による巻きズレの発生の抑制とを特に両立しやすいことから、幅方向に関する両端部の静止摩擦係数が、０．４以上であり、且つ、幅方向に関する中央部の静止摩擦係数より０．１以上高いフィルムが好ましい。
【００２９】
上記のように挟み込み成形を行った後、ロール状に巻き取るまでの間に、低滑性の領域は一部、好ましくは全部スリットすることが好ましい。
製品として使用されるフィルム中の主要領域である高滑性の領域と、低滑性の領域とでフィルム品質が異なるためであり、全幅にわたり均質なフィルムを製造する場合には、低滑性の領域をスリットして切除する必要がある。
他方、高滑性の領域と、低滑性の領域との品質の不均一性が製品として許容される場合には、低滑性の領域が最終的に製品に含まれてもよい。
【００３０】
低滑性の領域全部をスリットする場合には蛇行防止の観点からは、ロール状に巻き取る直前でスリットすることが好ましい。また、スリットする前後でその内側にナーリングをつけるのも良い。ナーリングをつけた後にスリットを行う場合、蛇行はナーリング部でもある程度抑制される。このため、ナーリング後のスリットが、蛇行、巻きズレの影響が少なくなる点でより好ましい。
【００３１】
以上説明したフィルム形成方法は、必要に応じ、フィルム中の異物を検査する工程や、延伸する工程を含んでいてもよい。
【００３２】
上記方法に従って製造される光学フィルムの厚みは特に限定されない。
上記方法では、例えば、厚み３０μｍ以上、８０μｍ以下といった極めて薄いフィルムにおいても、低滑性の領域と、高滑性の領域とを形成することができるので、フィルム同士の接触等により生じる、傷や凹凸の発生のようなブロッキング起因欠陥の発生の抑制と、フィルムの蛇行による巻きズレの発生の抑制とを両立できる。
従来の方法では、薄いフィルムの製造時に、ブロッキング起因欠陥の発生の抑制と、フィルムの蛇行に巻きズレの発生の抑制とを両立させることは困難であり、かかる効果は顕著である。
【００３３】
＜熱可塑性樹脂組成物＞
以下、光学フィルムの材料である熱可塑性樹脂組成物における、必須または任意の成分について説明する。
【００３４】
（熱可塑性樹脂）
熱可塑性樹脂は、フィルムにおけるマトリックス部分を構成する材料である。フィルムの製造に使用される熱可塑性樹脂としては、光学フィルムとして使用可能な熱可塑性樹脂であって、溶融押出による成形が可能なものであれば、特に制限されない。
例えば、ポリカーボネート樹脂、芳香族ビニル系樹脂およびその水素添加物、ポリオレフィン系樹脂、アクリル系樹脂、ポリエステル系樹脂、ポリアリレート樹脂、ポリイミド系樹脂、ポリエーテルサルホン樹脂、ポリアミド系樹脂、セルロース系樹脂、ポリフェニレンオキサイド樹脂等の熱可塑性樹脂組成物が挙げられる。これらのうち、アクリル系樹脂が透明性の観点から特に好ましい。
【００３５】
アクリル系樹脂としては、特に制限されないが、メタクリル酸メチルを単量体成分としたメタクリル系樹脂が使用でき、メタクリル酸メチル由来の構成単位が３０〜１００重量％含有されたものが好ましい。アクリル系樹脂の中でも、耐熱性のアクリル系樹脂が好ましい。
【００３６】
耐熱性のアクリル系樹脂としては、例えば、
１）共重合成分としてＮ−置換マレイミド化合物が共重合されているアクリル系樹脂、
２）無水グルタル酸アクリル系樹脂、
３）ラクトン環構造を有するアクリル系樹脂、
４）グルタルイミドアクリル系樹脂、
５）水酸基および／またはカルボキシル基を含有するアクリル系樹脂、
６）芳香族ビニル単量体およびそれと共重合可能な他の単量体を重合して得られる芳香族ビニル含有アクリル系重合体（例えば、スチレン単量体およびそれと共重合可能な他の単量体を重合して得られるスチレン含有アクリル系重合体）
７）上記６）の樹脂の芳香族環を部分的にまたは全て水素添加して得られる水添芳香族ビニル含有アクリル系重合体（例えば、スチレン単量体およびそれと共重合可能な他の単量体を重合して得られるスチレン含有アクリル系重合体の芳香族環を部分水素添加して得られる部分水添スチレン含有アクリル系重合体）、
８）環状酸無水物繰り返し単位を含有するアクリル系重合体等を挙げることができる。
耐熱性および光学特性の観点からグルタルイミドアクリル系樹脂をより好ましく用いることができる。
【００３７】
グルタルイミドアクリル系樹脂について、以下に詳述する。グルタルイミドアクリル系樹脂としては具体的には、例えば、下記一般式（１）：
【化１】
0006753682.tif 000002
（式中、Ｒ１およびＲ２は、それぞれ独立して、水素原子または炭素数１〜８のアルキル基であり、Ｒ３は、炭素数１〜１８のアルキル基、炭素数３〜１２のシクロアルキル基、または炭素数５〜１５の芳香環を含む置換基である。）
で表される単位（以下、「グルタルイミド単位」ともいう）と、
下記一般式（２）：
【化２】
0006753682.tif 000003
（式中、Ｒ４およびＲ５は、それぞれ独立して、水素原子または炭素数１〜８のアルキル基であり、Ｒ６は、炭素数１〜１８のアルキル基、炭素数３〜１２のシクロアルキル基、または炭素数５〜１５の芳香環を含む置換基である。）
で表される単位（以下、「（メタ）アクリル酸エステル単位」ともいう）とを含むグルタルイミドアクリル系樹脂を好適に用いることができる。
【００３８】
また、上記グルタルイミドアクリル系樹脂は、必要に応じて、下記一般式（３）：
【化３】
0006753682.tif 000004
（式中、Ｒ７は、水素原子または炭素数１〜８のアルキル基であり、Ｒ８は、炭素数６〜１０のアリール基である。）
で表される単位（以下、「芳香族ビニル単位」ともいう）をさらに含んでいてもよい。
【００３９】
上記一般式（１）において、Ｒ１およびＲ２は、それぞれ独立して、水素原子またはメチル基である。Ｒ３は水素原子、メチル基、ブチル基、またはシクロヘキシル基であることが好ましく、Ｒ１はメチル基であり、Ｒ２は水素原子であり、Ｒ３はメチル基であることがより好ましい。
【００４０】
上記グルタルイミドアクリル系樹脂は、グルタルイミド単位として、単一の種類のみを含んでいてもよいし、上記一般式（１）におけるＲ１、Ｒ２、およびＲ３が異なる複数の種類を含んでいてもよい。
グルタルイミド単位は、上記一般式（２）で表される（メタ）アクリル酸エステル単位が連続している場合に、当該連続した（メタ）アクリル酸エステル単位に含まれる隣接した２つのアルコキシカルボニル基（カルボン酸エステル基）をイミド化することにより、形成することができる。
【００４１】
また、無水マレイン酸等の酸無水物、または、このような酸無水物と炭素数１〜２０の直鎖または分岐のアルコールとのハーフエステル；アクリル酸、メタクリル酸、マレイン酸、無水マレイン酸、イタコン酸、無水イタコン酸、クロトン酸、フマル酸、シトラコン酸等のα，β−エチレン性不飽和カルボン酸等をイミド化することによっても、上記グルタルイミド単位を形成させることができる。
【００４２】
上記一般式（２）において、Ｒ４およびＲ５は、それぞれ独立して、水素またはメチル基であり、Ｒ６は水素またはメチル基であることが好ましく、Ｒ４は水素であり、Ｒ５はメチル基であり、Ｒ６はメチル基であることがより好ましい。
上記グルタルイミドアクリル系樹脂は、（メタ）アクリル酸エステル単位として、単一の種類のみを含んでいてもよいし、上記一般式（２）におけるＲ４、Ｒ５、およびＲ６が異なる複数の種類を含んでいてもよい。
上記グルタルイミドアクリル系樹脂は、上記一般式（３）で表される芳香族ビニル構成単位として、スチレン、α−メチルスチレン等を含むことが好ましく、スチレンを含むことがより好ましい。
また、上記グルタルイミドアクリル系樹脂は、芳香族ビニル構成単位として、単一の種類のみを含んでいてもよいし、Ｒ７、およびＲ８が異なる複数の種類を含んでいてもよい。
【００４３】
上記一般式（２）において、Ｒ４およびＲ５は、それぞれ独立して、水素原子またはメチル基であり、Ｒ６は水素原子またはメチル基であることが好ましく、Ｒ４は水素原子であり、Ｒ５はメチル基であり、Ｒ６はメチル基であることがより好ましい。
上記グルタルイミドアクリル系樹脂は、（メタ）アクリル酸エステル単位として、単一の種類のみを含んでいてもよいし、上記一般式（２）におけるＲ４、Ｒ５、およびＲ６が異なる複数の種類を含んでいてもよい。
上記グルタルイミドアクリル系樹脂は、上記一般式（３）で表される芳香族ビニル構成単位として、スチレン、α−メチルスチレン等を含むことが好ましく、スチレンを含むことがより好ましい。
また、上記グルタルイミドアクリル系樹脂は、芳香族ビニル構成単位として、単一の種類のみを含んでいてもよいし、Ｒ７、およびＲ８が異なる複数の種類を含んでいてもよい。
【００４４】
上記グルタルイミドアクリル系樹脂において、一般式（１）で表されるグルタルイミド単位の含有量は、特に限定されるものではなく、例えば、Ｒ３の構造等に依存して変化させることが好ましい。
【００４５】
一般的には、上記グルタルイミド単位の含有量は、グルタルイミドアクリル系樹脂の１重量％以上が好ましく、１重量％〜９５重量％がより好ましく、２重量％〜９０重量％がさらに好ましく、３重量％〜８０重量％が特に好ましい。
グルタルイミド単位の含有量が上記範囲内であれば、得られるグルタルイミドアクリル系樹脂の耐熱性および透明性が低下したり、成形加工性、およびフィルムに加工したときの機械的強度が低下したりしにくい。
【００４６】
一方、グルタルイミド単位の含有量が上記範囲より少ないと、得られるグルタルイミドアクリル系樹脂の耐熱性が不足したり、透明性が損なわれたりする傾向がある。また、上記範囲よりも多いと、不必要に耐熱性および溶融粘度が高くなり、成形加工性が悪くなったり、フィルム加工時の機械的強度が極端に脆くなったり、透明性が損なわれたりする傾向がある。
【００４７】
上記グルタルイミドアクリル系樹脂において、一般式（３）で表される芳香族ビニル単位の含有量は、特に限定されるものではなく、求められる物性に応じて適宜設定することが可能である。使用される用途によっては、一般式（３）で表される芳香族ビニル単位の含有量は０重量％であってもよい。
一般式（３）で表される芳香族ビニル単位を含む場合、その含有量は、グルタルイミドアクリル系樹脂の総繰り返し単位を基準として、１０重量％以上とすることが好ましく、１０重量％〜４０重量％とすることがより好ましく、１５重量％〜３０重量％とすることがさらに好ましく、１５重量％〜２５重量％とすることが特に好ましい。芳香族ビニル単位の含有量が上記範囲内であれば、得られるグルタルイミドアクリル系樹脂の耐熱性が不足したり、フィルム加工時の機械的強度が低下したりしにくい。
一方、芳香族ビニル単位の含有量が上記範囲より多いと、得られるグルタルイミドアクリル系樹脂の耐熱性が不足する傾向がある。
【００４８】
上記グルタルイミドアクリル系樹脂には、必要に応じ、グルタルイミド単位、（メタ）アクリル酸エステル単位、および芳香族ビニル単位以外のその他の単位がさらに共重合されていてもよい。
その他の単位としては、例えば、アクリロニトリルやメタクリロニトリル等のニトリル系単量体、マレイミド、Ｎ−メチルマレイミド、Ｎ−フェニルマレイミド、Ｎ−シクロヘキシルマレイミド等のマレイミド系単量体を共重合してなる構成単位を挙げることができる。
これらのその他の単位は、上記グルタルイミドアクリル系樹脂中に、直接共重合していてもよいし、グラフト共重合していてもよい。
【００４９】
上記グルタルイミドアクリル系樹脂の重量平均分子量は特に限定されるものではないが、１×１０４〜５×１０５であることが好ましい。上記範囲内であれば、成形加工性が低下したり、フィルム加工時の機械的強度が不足したりしにくい。一方、重量平均分子量が上記範囲よりも小さいと、フィルムにした場合の機械的強度が不足する傾向がある。また、上記範囲よりも大きいと、溶融押出時の粘度が高く、成形加工性が低下し、成形品の生産性が低下する傾向がある。
【００５０】
また、上記グルタルイミドアクリル系樹脂のガラス転移温度は特に限定されるものではないが、１１０℃以上が好ましく、１２０℃以上がより好ましい。ガラス転移温度が上記範囲内であれば、得られる熱可塑性樹脂組成物の適用範囲を広げることができる。
【００５１】
上記グルタルイミドアクリル系樹脂の製造方法は特に制限されないが、例えば、特開２００８−２７３１４０号公報に記載されている方法等があげられる。
【００５２】
（滑性粒子）
滑性粒子は、フィルムに滑性を付与できる粒子であれば特に限定されず、従来から透明な樹脂組成物への滑性付与目的で使用されている種々の粒子状の添加剤を用いることができる。
ここで、滑性粒子とは、熱可塑性樹脂８５重量部と粒子０．５部とからなる熱可塑性樹脂組成物をフィルム化して、得られたフィルムの静止摩擦係数（荷重２００ｇ、ＦＳ５０％）をＡとする場合に、当該Ａが、熱可塑性樹脂のみからなるフィルムの静止摩擦係数（荷重２００ｇ、ＦＳ５０％）Ｂに対して６０％以下である粒子を言う。
なお、Ａを測定するためのフィルムと、Ｂを測定するためのフィルムとは同条件で作成される。
【００５３】
滑性粒子の好適な具体例としては、コロイダルシリカ等のシリカ、カオリン、タルク、酸化アルミニウム、水酸化カルシウム、酸化マグネシウム、ガラス粒子、長石、およびゼオライト等の無機粒子や、アクリル粒子、シリコーン樹脂粒子、ポリイミド樹脂粒子、およびテフロン（登録商標）粒子等の有機粒子が挙げられる。
【００５４】
さらに、有機架橋重合体粒子を滑性粒子として用いることもできる。有機架橋重合体粒子としては、例えば、メタクリル酸メチル等の単官能モノマーと、トリメチロールプロパントリ（メタ）アクリレート、（メタ）アクリル酸アリル、エチレングリコールジ（メタ）アクリレート等の多官能モノマーとを、懸濁重合させて得た（メタ）アクリル架橋粒子（特許４０３４１５７号公報参照）が挙げられる。
懸濁重合時に、スチレン、α−メチルスチレン、ジビニルベンゼン等のスチレン系モノマーをさらに共重合させたスチレン−（メタ）アクリル架橋粒子であってもよい。また、（メタ）アクリル酸モノマー、（メタ）アクリル酸エステルモノマーおよびスチレン系モノマーから選ばれる少なくとも１種を、乳化重合、ソープフリー乳化重合、ミニエマルジョン重合、分散重合またはシード重合させて得た（メタ）アクリル架橋粒子あるいはスチレン−（メタ）アクリル架橋粒子であってもよい。
【００５５】
有機−無機複合粒子を滑性粒子として用いることもできる。有機−無機複合粒子は、有機質部分と無機質部分とからなる。有機−無機複合粒子における無機質部分の含有率は、無機酸化物換算で、例えば、０．５〜９０重量％であり、１〜７０重量％が好ましく、２〜６０重量％がより好ましい。ここで、無機酸化物換算の含有率とは、具体的には、有機−無機複合粒子の重量に対する、当該粒子を空気中等の酸化雰囲気中において高温（例えば１０００℃以上）で焼成したときに残留する無機酸化物の重量の比で表される数値である。
【００５６】
有機−無機複合粒子の好ましい具体例は、特開平８−８１５６１号公報に記載されている、有機ポリマー骨格と、当該骨格中の少なくとも１個の炭素原子にケイ素原子が直接化学結合した有機ケイ素を有するポリシロキサン骨格とを有し、ポリシロキサン骨格を構成するＳｉＯ２の含有率が２５重量％以上である粒子、並びに特開２００３−１８３３３７号公報に記載されている、（メタ）アクリロキシ基を有するポリシロキサン粒子の構造中にビニル系重合体が含まれてなる粒子である。
【００５７】
特に好ましい滑性粒子としては、架橋度が２．３重量％以上４．０重量％以下であり且つ粒子径が１８０ｎｍ以上４００ｎｍ以下であるゴム部を有する多層構造粒子が挙げられる。ゴム部は、多層構造粒子のコアを構成する。
かかる多層構造粒子は、フィルムの滑性を高めフィルムにアンチブロッキング性を付与するとともに、フィルム内での分散性に優れ、フィルムの透明性を低下させにくい。
【００５８】
また、多層構造粒子は、２．３重量％以上４．０重量％以下の架橋度を有するゴム部を含む。このため、多層構造粒子は、ある程度の硬さを有する。その結果、多層構造粒子を含むフィルムが、フィルム同士、またはフィルムとロールとで接触する場合に、多層構造粒子は変形しにくく、フィルムに滑性が付与される。
なお、架橋度とは、ゴム部の材質に製造に使用された単量体についての、単量体の総重量に対する、２官能性以上の多官能性単量体の重量の比率（重量％）である。
【００５９】
ゴム部の架橋度が２．３重量％未満である場合、ゴム部が柔軟であるため、フィルム表面から突出した多層構造粒子がロールやフィルムに接触した場合に変形しやすい。このため、フィルムに所望する滑性を付与しにくい。
ゴム部の架橋度が４．０重量％超である場合、多層構造粒子に割れや欠けが発生しやすく、所望する滑性をフィルム中央部に付与できなかったり、フィルム製造時に微粉が生じたりする場合がある。
【００６０】
さらに、ゴム部の粒子径は、１８０ｎｍ以上４００ｎｍ以下である。かかるサイズのゴム部を含む多層構造粒子を用いることで、フィルムの透明性を損なうことなく、フィルムに滑性を付与しやすい。ゴム部の粒子径が、１８０ｎｍ未満である場合、フィルムに所望する程度の滑性を付与しにくい。また、ゴム部の粒子径が４００ｎｍ超である場合、所望する程度の透明性を有するフィルムを得にくい。ここで、ゴム部の粒子径は、株式会社  日立ハイテクノロジーズのＵ−５１００形レシオビーム分光光度計を用いて、５４６ｎｍの波長の光散乱を用いて求められる。
【００６１】
多層構造粒子は、上記の所定の要件を備えるゴム部を有するコア粒子と、シェル層とからなる。シェル層は単層であっても、多層であってもよい。
【００６２】
シェル層は、共有結合等によりゴム部に化学的に結合していてもよく、ゴム部に化学的に結合することなく、ゴム部を被覆していてもよい。また、シェル層が、２層以上の多層構造である場合、シェル層を構成する各層は、共有結合等により相互に化学的に結合していてもよく、化学的に結合していなくてもよい。
シェル層を、ゴム部の表面、または他のシェル層の表面に化学的に結合させる方法の好適な例としては、グラフト重合によりシェル層を形成させる方法が挙げられる。シェル層の存在により、混合する熱可塑性樹脂との相溶性が向上し、均一に粒子を分散させることができる。シェル層がない粒子を熱可塑性樹脂に混合すると、粒子が均一に分散しにくく、フィルムの透明性が低下する場合がある。
【００６３】
ゴム部の材質としては、例えば、ブタジエン系架橋重合体、（メタ）アクリル系架橋重合体、オルガノシロキサン系架橋重合体等が挙げられる。なかでも、フィルムの耐候性（耐光性）、透明性の面で、（メタ）アクリル系架橋重合体（本願明細書において、（メタ）アクリル系共重合体からなるゴム部を、アクリル系ゴム粒子ともいう）が特に好ましい。
【００６４】
アクリル系ゴム粒子としては、例えばＡＢＳ樹脂ゴム粒子、ＡＳＡ樹脂ゴム粒子、アクリル酸エステル系ゴム粒子が挙げられる。
多層構造粒子としては、これらのアクリル系ゴム粒子の表面に、所望する単量体を用いてグラフト重合を行ってシェル層を形成して得られるコアシェル粒子が好ましい。
得られるフィルムの透明性等の点から、多層構造粒子としては、以下に示すアクリル酸エステル系ゴム状重合体の粒子の表面にグラフト重合を行って得られる、アクリル系グラフト共重合体粒子が好ましい。
アクリル系グラフト共重合体粒子は、アクリル酸エステル系ゴム状重合体の粒子の存在下に、メタクリル酸エステルを主成分とする単量体混合物を重合して得ることができる。
【００６５】
ゴム部の材質である、アクリル酸エステル系ゴム状重合体は、アクリル酸エステルを主成分としたゴム状重合体である。具体的には、アクリル酸エステル５０〜１００重量％および共重合可能な他のビニル系単量体５０〜０重量％からなる単量体混合物（１００重量％）並びに、１分子あたり２個以上の非共役な反応性二重結合を有する多官能性単量体を重合させてなるものが好ましい。
多官能性単量体は、ゴム部の架橋度が、２．３重量％以上４．０重量％以下の範囲内であるように、所望する量使用される。
単量体を全部混合して使用してもよく、また単量体組成を変化させて２段以上で使用してもよい。
【００６６】
アクリル酸エステルとしては、重合性やコストの点より、アルキル基の炭素数１〜１２のものを用いることが好ましい。例えば、アクリル酸メチル、アクリル酸エチル、アクリル酸ｎ−プロピル、アクリル酸ｎ−ブチル、アクリル酸ｓｅｃ−ブチル、アクリル酸イソブチル、アクリル酸ベンジル、アクリル酸シクロヘキシル、アクリル酸２−エチルヘキシル、アクリル酸ｎ−オクチル、アクリル酸フェニル、およびアクリル酸２−フェノキシエチル等が挙げられる。
これらのアクリル酸エステルは２種以上併用してもよい。
アクリル酸エステル量は、単量体混合物１００重量％において５０重量％以上１００重量％以下が好ましく、６０重量％以上９９重量％以下がより好ましく、７０重量％以上９９重量％以下がさらに好ましく、８０重量％以上９９重量％以下が最も好ましい。
５０重量％未満では耐衝撃性が低下し、引張破断時の伸びが低下し、フィルム切断時にクラックが発生しやすくなる傾向がある。
【００６７】
アクリル酸エステルと共重合可能な他のビニル系単量体としては、耐候性、透明性の点より、メタクリル酸エステル類が特に好ましい。メタクリル酸エステル類としては、例えばメタクリル酸メチル、メタクリル酸エチル、メタクリル酸ｎ−プロピル、メタクリル酸ｎ−ブチル、メタクリル酸ｓｅｃ−ブチル、メタクリル酸イソブチル、メタクリル酸ベンジル、メタクリル酸シクロヘキシル、メタクリル酸２−フェノキシエチル、メタクリル酸２−エチルヘキシル、メタクリル酸フェニル、およびメタクリル酸ｎ−オクチル等が挙げられる。
【００６８】
また、芳香族ビニル類およびその誘導体、およびシアン化ビニル類も好ましい。これらのビニル系単量体としては、例えば、スチレン、メチルスチレン、アクリロニトリル、メタクリロニトリル等があげられる。その他、無置換および／または置換無水マレイン酸類、（メタ）アクリルアミド類、ビニルエステル、ハロゲン化ビニリデン、（メタ）アクリル酸およびその塩、（ヒドロキシアルキル）アクリル酸エステル等が挙げられる。
【００６９】
アクリル酸エステルを主成分とする単官能性の単量体と共重合される多官能性単量体としては、例えば、アリルメタクリレート、アリルアクリレート、トリアリルシアヌレート、トリアリルイソシアヌレート、ジアリルフタレート、ジアリルマレート、ジビニルアジペート、ジビニルベンゼン、エチレングリコールジメタクリレート、ジエチレングリコールジメタクリレート、トリエチレングリコールジメタクリレート、トリメチルロールプロパントリメタクリレート、ペンタエリスリトールテトラメタクリレート、ジプロピレングリコールジメタクリレート、およびこれらのアクリレート類等を使用することができる。これらの多官能性単量体は２種以上使用してもよい。
【００７０】
多層構造重合体は、前記ゴム部の内側（中心側）に、さらに他の重合体層を有していてもよい。アンチブロッキング性の観点から、メタクリル酸アルキルエステル４０〜１００重量％、および、これと共重合可能な二重結合を有する他の単量体６０〜０重量％からなる単量体混合物、並びに、当該単量体混合物１００重量部に対して多官能性単量体０．０１〜１０重量部を重合して得られるメタクリル系架橋重合体層を有することが好ましい。共重合可能な二重結合を有する単量体としては、上述の共重合可能な他のビニル系単量体や、アクリル酸エステル等を同様に例示される。
ゴム部と、ゴム部の表面にグラフト重合により形成されたシェル層とを備える、アクリル系グラフト共重合体は、アクリル酸エステル系ゴム状重合体の粒子５〜９０重量部（より好ましくは、５〜７５重量部）の存在下に、メタクリル酸エステルを主成分とする単量体混合物９５〜２５重量部を少なくとも１段階で重合させることより得られるものが好ましい。
【００７１】
グラフト共重合組成（単量体混合物）中のメタクリル酸エステルは５０重量％以上が好ましい。５０重量％未満では得られるフィルムの硬度、剛性が低下する傾向がある。
グラフト共重合に用いられる単量体としては、前述のメタクリル酸エステル、アクリル酸エステル、これらを共重合可能なビニル系単量体を同様に使用でき、メタクリル酸エステル、アクリル酸エステルが好適に使用される。アクリル系樹脂との相溶性の観点からメタクリル酸メチル、ジッパー解重合を抑制する点からアクリル酸メチル、アクリル酸エチル、アクリル酸ｎ−ブチルが好ましい。
【００７２】
光学的等方性の観点からは、脂環式構造、複素環式構造または芳香族基を有する（メタ）アクリル系単量体（「環構造含有（メタ）アクリル系単量体」と称する。）も、グラフト共重合用の単量体として好ましい。具体的には、（メタ）アクリル酸ベンジル、（メタ）アクリル酸ジシクロペンタニル、および（メタ）アクリル酸２−フェノキシエチル等が挙げられる。
【００７３】
その使用量は、グラフト共重合用の単量体混合物の総量（環構造含有（メタ）アクリル系単量体およびこれと共重合可能な他の単官能性単量体の総量）１００重量％において１〜１００重量％が好ましく、５〜７０重量％がより好ましく、５〜５０重量％が最も好ましい。
【００７４】
ここでいう、環構造含有（メタ）アクリル系単量体と共重合可能な他の単官能性単量体には、前述のメタクリル酸エステル、アクリル酸エステル、共重合可能な他のビニル系単量体が同様に使用できるが、メタクリル酸エステルおよびアクリル酸エステルを含むことが好ましい。
【００７５】
メタクリル酸エステルは、前述の環構造含有ビニル系単量体およびこれと共重合可能な他の単官能性単量体の総量１００重量％において０〜９８重量％含まれることが好ましく、０．１〜９８重量％含まれることがより好ましく、１〜９４重量％がさらに好ましく、３０〜９０重量％が特に好ましい。
また、アクリル酸エステルは、前述の環構造含有ビニル系単量体およびこれと共重合可能な他の単官能性単量体の総量１００重量％において０〜９８重量％含まれることが好ましく、０．１〜９８重量％含まれることがより好ましく、１〜５０重量％がさらに好ましく、５〜５０重量％が特に好ましい。
【００７６】
アクリル酸エステル系ゴム状重合体の粒子に対するグラフト率は、１０〜２５０％が好ましく、より好ましくは４０〜２３０％、最も好ましくは６０〜２２０％である。
グラフト率が１０％未満では、フィルム中でアクリル系グラフト共重合体粒子が凝集しやすく、透明性が低下したり、異物原因となるおそれがある。また引張破断時の伸びが低下しフィルム切断時にクラックが発生しやすくなったりする傾向がある。２５０％を超えると、例えばフィルム成形時の溶融粘度が高くなり、フィルムの成形性が低下する傾向がある。
【００７７】
上記グラフト率とは、アクリル系グラフト共重合体粒子におけるグラフト成分の重量比率であり、例えば、次の方法で測定される。
アクリル系グラフト共重合体粒子２ｇをメチルエチルケトン５０ｍｌに溶解させ、遠心分離機（日立工機（株）製、ＣＰ６０Ｅ）を用い、回転数３００００ｒｐｍ、温度１２℃にて１時間遠心し、不溶分と可溶分とに分離する（遠心分離作業を合計３回セット）。得られた不溶分の重量と、アクリル系グラフト共重合体粒子に含まれるアクリル酸エステル系ゴム状重合体の重量とから、以下の式によりグラフト率を算出する。
グラフト率（％）＝［｛（メチルエチルケトン不溶分の重量）−（アクリル酸エステル系ゴム状重合体の重量）｝／（アクリル酸エステル系ゴム状重合体の重量）］×１００
【００７８】
アクリル系グラフト共重合体粒子は、一般的な乳化重合法によって製造できる。具体的には、水溶性重合開始剤の存在下、乳化剤を用いてアクリル酸エステル単量体を連続的に重合させる方法を例示できる。
乳化重合法では、連続重合を単一の反応槽で行うことが好ましく、二槽以上の反応槽を用いるとラテックスの機械的安定性が低下するため好ましくない。
重合温度としては３０℃以上１００℃以下が好ましく、より好ましくは５０℃以上８０℃以下である。３０℃未満では生産性が低下する傾向があり、１００℃を超えた温度では、目標分子量が過剰に大きくなる等によって、品質が低下する傾向がある。
重合反応槽へ連続的に添加する単量体、開始剤、乳化剤および脱イオン水等の原料類は、定量ポンプの制御下で正確に添加するが、反応槽内で発生する重合熱の除熱量を確保するため必要に応じて予め冷却しても支障ない。
反応槽から払い出されたラテックスには、必要に応じて重合禁止剤、凝固剤、難燃剤、酸化防止剤、ｐＨ調節剤を添加してもよく、未反応単量体の回収や後重合を行ってもよい。その後、凝固、熱処理、脱水、水洗、乾燥等公知の方法を経て共重合体を得ることができる。
【００７９】
乳化重合においては、通常の重合開始剤を使用できる。例えば過硫酸カリウム、過硫酸ナトリウム等の無機過酸化物や、クメンハイドロパーオキサイド、ベンゾイルパーオキサイド等の有機過酸化物、さらにアゾビスイソブチロニトリル等の油溶性開始剤も使用される。これらは単独または２種以上併用してもよい。これらの開始剤は亜硫酸ナトリウム、チオ硫酸ナトリウム、ナトリウムホルムアルデヒド、スルフォキシレート、アスコロビン酸、硫酸第一鉄、エチレンジアミン四酢酸２ナトリウム錯体等の還元剤と併用した通常のレドックス型重合開始剤として使用してもよい。
【００８０】
重合開始剤と合わせて連鎖移動剤を併用してもよい。連鎖移動剤には炭素数２〜２０のアルキルメルカプタン、メルカプト酸類、チオフェノール、四塩化炭素等が挙げられ、これらは単独または２種以上併用してもよい。
【００８１】
乳化重合法にて使用する乳化剤に関して特に制限はなく、通常の乳化重合用の乳化剤を使用することが出来る。例えば、アルキル硫酸ナトリウム等の硫酸エステル塩系界面活性剤、アルキルベンゼンスルフォン酸ナトリウム、アルキルスルフォン酸ナトリウム、ジオクチルスルホコハク酸ナトリウム等のスルホン酸塩系界面活性剤、アルキルリン酸ナトリウムエステル、ポリオキシエチレンアルキルエーテルリン酸ナトリウムエステル等のリン酸塩系界面活性剤といったアニオン系界面活性剤が挙げられる。また上記ナトリウム塩はカリウム塩等の他のアルカリ金属塩やアンモニウム塩でもよい。これらの乳化剤は単独で用いてもよく、２種以上併用してもよい。さらに、ポリオキシアルキレン類またはその末端水酸基のアルキル置換体またはアリール置換体に代表される、非イオン性界面活性剤を使用または一部併用しても差し支えない。その中でも、重合反応安定性、粒子系制御性の点から、スルホン酸塩系界面活性剤、またはリン酸塩系界面活性剤が好ましく、中でも、ジオクチルスルホコハク酸塩、またはポリオキシエチレンアルキルエーテルリン酸エステル塩がより好ましく用いることができる。
【００８２】
乳化剤の使用量は、単量体成分全体１００重量部に対して、０．０５重量部以上１０重量部が好ましく、０．１重量部以上１．０重量部以下であることがより好ましい。０．０５重量部より少量では、共重合体の粒子径が大きくなり過ぎる傾向があり、１０重量部より多量ではグラフト共重合体の粒子径が小さくなりすぎる、また、粒度分布が悪化する傾向がある。
【００８３】
以上説明した滑性粒子と、熱可塑性樹脂とが混合され、熱可塑性樹脂組成物が得られる。
滑性粒子と、熱可塑性樹脂とは、フィルムを製造する前に、常法に従って、均一にペレット化されてもよいし、フィルム製造時に、押出機にて混合されてもよい。
滑性粒子の使用量は、本発明の目的が阻害されない範囲で特に限定されない。滑性粒子の使用量は、熱可塑性樹脂１００重量部に対して、０．１〜２．０重量部が好ましく、０．２〜１．５重量部がより好ましい。
多層構造粒子の使用量が、０．１重量部よりも少ないと、フィルムの高滑性の領域に所望する程度の滑性を付与しにくく、フィルムを巻き取る際にブロッキング起因欠陥が発生しやすい。
また、多層構造粒子の使用量が、２．０重量部よりも多いと、フィルムに過度な滑性が与えられ、搬送トラブルが生じる場合がある。
（ゴム粒子）
熱可塑性樹脂組成物は、上記の滑性粒子とともにゴム粒子を含むのが好ましい。
熱可塑性樹脂組成物がゴム粒子を含むことにより、フィルムに靱性が付与され、その結果、搬送工程でのフィルムの割れや、スリット部でのスリット不良に伴う微粉の発生が生じにくくなり、生産性を向上させることができる。
【００８４】
ゴム粒子は、本発明の目的を阻害しないものであって、上記の滑性粒子と異なるものであれば特に限定されない。
ゴム粒子も、上記の多層構造粒子と同じく、ゴム部を有するコアと、１層または２層以上のシェル層とからなる多層構造を有するのが好ましい。シェル層の存在により、混合する熱可塑性樹脂との相溶性が向上し、均一に粒子を分散させることができる。シェル層がないゴム粒子を用いることもできるが、シェル層がないゴム粒子を熱可塑性樹脂に混合すると、ゴム粒子が均一分散しにくく、フィルムの透明性が低下する場合がある。
ゴム部のガラス転移温度は、特に限定されないが、２０℃未満が好ましい。
【００８５】
ゴム粒子に含まれるゴム部の架橋度は、フィルムにおける低滑性の領域の滑性を低くしやすい点で、２．３重量％未満であるのが好ましく、低いほど好ましい。
また、ゴム粒子に含まれるゴム部の粒子径は特に限定されないが、上記の多層構造粒子に含まれるゴム部の粒子径と同様であるのが好ましい。
【００８６】
多層構造を有する好適なゴム粒子は、ゴム部の架橋度が異なる他は、滑性粒子について説明した多層構造粒子と、同様の材料および同様の方法により製造できる。
【００８７】
ゴム粒子の使用量は、本発明の目的が阻害されない範囲で特に限定されない。ゴム粒子の使用量は、熱可塑性樹脂組成物の全重量を１００重量部とする場合に、１〜６０重量部が好ましく、１〜３０重量部がより好ましく、１〜２５重量部がさらに好ましく、５〜２５重量部が最も好ましい。
【００８８】
（その他の成分）
熱可塑性樹脂組成物は、多層構造粒子以外に、熱や光に対する安定性を向上させるための酸化防止剤、紫外線吸収剤、紫外線安定剤等を単独または２種以上含んでいてもよい。
【００８９】
以上のようにして製造される光学フィルムは、液晶表示装置、有機ＥＬ装置等の表示装置に用いられる部材、例えば、偏光板保護フィルム、位相差フィルム、輝度向上フィルム、液晶基板、光拡散シート、プリズムシート等に用いることができる。中でも、偏光板保護フィルムや位相差フィルムに好適である。
【実施例】
【００９０】
以下、本発明を実施例に基づき、さらに詳細に説明するが、本発明はこれらの実施例に限定されるものではない。
【００９１】
実施例および比較例で測定した各物性の測定方法は次の通りである。
（多層構造粒子のゴム部の平均粒子径）
得られた重合体ラテックスを、固形分濃度０．０２％に希釈したものを試料として、株式会社  日立ハイテクノロジーズのＵ−５１００形レシオビーム分光光度計を用いて、５４６ｎｍの波長の光散乱を用いて求めた。
（ガラス転移温度）
セイコーインスツルメンツ製の示差走査熱量分析装置（ＤＳＣ）ＳＳＣ−５２００を用い、試料を一旦２００℃まで２５℃／分の速度で昇温した後１０分間ホールドし、２５℃／分の速度で５０℃まで温度を下げる予備調整を経て、１０℃／分の昇温速度で２００℃まで昇温する間の測定を行い、得られたＤＳＣ曲線から積分値を求め（ＤＤＳＣ）、その極大点からガラス転移温度を求めた。
（溶融粘度）
キャピラリーレオメータを用い、各実施例および比較例における押出機出口における樹脂温度、および、せん断速度１２２ｓｅｃ−１の条件で、ペレットの溶融粘度を測定した。
（静止摩擦係数）
表面性測定機（新東科学株式会社製  ＴＹＰＥ１４）を使用した。測定条件は荷重２００ｇ、ＦＳ５０％にて縦６ｃｍ×横５ｃｍのフィルム同士（中央部表対裏、端部表対裏の組み合わせ）の摩擦係数を測定した。
（巻きズレ）
巻き上がったフィルムロールの端部のずれをノギスで測定し、１ｍｍ以下を無し（◎）、１ｍｍより大きく３ｍｍ以下を軽微に発生（○）、３ｍｍよりも大きいものを発生（×）、として評価した。
（ブロッキング起因欠陥）
巻き上がったフィルムロールに高輝度ライトを端部から当てた際に色の濃淡が観察されないものを発生無し（◎）、色の濃淡が観察されるものを軽微に発生（○）、高輝度ライトを使わずに蛍光灯下で色の濃淡が観察されるものを発生（×）とした。
【００９２】
＜製造例１：アクリル系樹脂（Ａ１）の製造＞
製造例１では、原料樹脂としてポリメタクリル酸メチル（Ａ２）、イミド化剤としてモノメチルアミンを用いて、グルタルイミドアクリル系樹脂であるアクリル系樹脂（Ａ１）を製造した。
この製造においては、押出反応機を２台直列に並べたタンデム型反応押出機を用いた。
タンデム型反応押出機に関しては、第１押出機、第２押出機共に直径が７５ｍｍ、Ｌ／Ｄ（押出機の長さＬと直径Ｄの比）が７４の噛合い型同方向二軸押出機を使用し、定重量フィーダー（クボタ（株）製）を用いて、第１押出機の原料供給口に原料樹脂を供給した。
第１押出機、第２押出機における各ベントの減圧度は−０．０９５ＭＰａとした。さらに、直径３８ｍｍ、長さ２ｍの配管で第１押出機と第２押出機を接続し、第１押出機の樹脂吐出口と第２押出機の原料供給口を接続する部品内圧力制御機構には定流圧力弁を用いた。
第２押出機から吐出された樹脂（ストランド）は、冷却コンベアで冷却した後、ペレタイザでカッティングしペレットとした。ここで、第１押出機の樹脂吐出口と第２押出機の原料供給口を接続する部品内圧力調整、または押出変動を見極めるために、第１押出機の吐出口、第１押出機と第２押出機間の接続部品の中央部、および、第２押出機の吐出口に樹脂圧力計を設けた。
第１押出機において、原料樹脂としてポリメタクリル酸メチル樹脂（Ｍｗ：１０．５万）を使用し、イミド化剤として、モノメチルアミンを用いてイミド樹脂中間体１を製造した。この際、押出機の最高温部の温度は２８０℃、スクリュー回転数は５５ｒｐｍ、原料樹脂供給量は１５０ｋｇ／時間、モノメチルアミンの添加量は原料樹脂１００部に対して２．０部とした。定流圧力弁は第２押出機の原料供給口直前に設置し、第１押出機のモノメチルアミン圧入部圧力を８ＭＰａになるように調整した。
第２押出機において、リアベントおよび真空ベントで残存しているイミド化剤および副生成物を脱揮したのち、エステル化剤として炭酸ジメチルを添加しイミド樹脂中間体２を製造した。この際、押出機の各バレル温度は２６０℃、スクリュー回転数は５５ｒｐｍ、炭酸ジメチルの添加量は原料樹脂１００部に対して３．２部とした。さらに、ベントでエステル化剤を除去した後、ストランドダイから押し出し、水槽で冷却した後、ペレタイザでペレット化することで、アクリル系樹脂（Ａ１）を得た。
得られたアクリル系樹脂（Ａ１）は、グルタミルイミド単位と、（メタ）アクリル酸エステル単位が共重合したアクリル系樹脂である。
【００９３】
＜製造例２：ゴム粒子（Ｂ１）の製造＞
製造例２では、非滑性粒子であるゴム粒子（Ｂ１）を製造した。
撹拌機付き８Ｌ重合装置に、以下の物質を仕込んだ。
脱イオン水                                              ２００部
ポリオキシエチレンラウリルエーテルリン酸ナトリウム      ０．０５部
ソディウムホルムアルデヒドスルフォキシレ−ト            ０．１１部
エチレンジアミン四酢酸−２−ナトリウム                  ０．００４部
硫酸第一鉄                                              ０．００１部
重合機内を窒素ガスで充分に置換し実質的に酸素のない状態とした後、内温を４０℃にし、アクリル系ゴム粒子（ゴム部粒子）の原料混合物（アクリル酸ブチル９０％、メタクリル酸メチル１０％からなる単官能性単量体４５重量部に対し、メタクリル酸アリル０．４５部、クメンハイドロパーオキサイド０．０４１部）４５．４９１部を２２５分かけて連続的に添加した。原料混合物の追加開始から２０分後、４０分後、６０分後にポリオキシエチレンラウリルエーテルリン酸ナトリウム（ポリオキシエチレンラウリルエーテルリン酸（東邦化学工業株式会社製、商品名：フォスファノールＲＤ−５１０Ｙのナトリウム塩）０．２部ずつ重合機に添加した。添加終了後、さらに０．５時間重合を継続し、ゴム部粒子を得た。重合転化率は９８．６％であった。
その後、内温を６０℃にし、ソディウムホルムアルデヒドスルフォキシレ−ト０．２部を仕込んだ後、シェル層の原料混合物（メタクリル酸メチル５７．８％、アクリル酸ブチル４％、メタクリル酸ベンジル３８．２％からなる単官能性単量体５５重量部に対し、ｔ−ドデシルメルカプタン０．３部、クメンハイドロパーオキサイド０．２５４部）５５．５５４部を２１０分間かけて連続的に添加し、さらに１時間重合を継続し、グラフト共重合体ラテックス（コアシェル構造のゴム粒子）を得た。重合転化率は１００．０％であった。得られたラテックスを硫酸マグネシウムで塩析、凝固し、水洗、乾燥を行い、白色粉末状のゴム粒子（Ｂ１）を得た。
ゴム粒子（Ｂ１）の平均粒子径は１２１ｎｍであった。ゴム粒子（Ｂ１）のグラフト率は５６％であった。
【００９４】
＜製造例３：多層構造粒子（Ｂ２）の製造＞
製造例３では、フィルムに滑性を付与する滑性粒子である多層構造粒子（Ｂ２）を製造した。
以下の物質をガラス製反応器に仕込んだ。
イオン交換水                                  １２５部
ホウ酸                                        ０．４７部
炭酸ナトリウム                                ０．０５部
ポリオキシエチレンラウリルエーテルリン酸      ０．００４２部
重合機内を窒素ガスで充分に置換した後、内温を８０℃にし、単量体１７．５部（アクリル酸ｎ−ブチル３％、メタクリル酸メチル９７％）、メタクリル酸アリル０．１７部およびｔ−ブチルハイドロパーオキサイド０．０６５部からなる混合物の２５％を重合機に一括で追加し、その後５％ソディウムホルムアルデヒドスルフォキシレ−ト０．００６４５部、エチレンジアミン四酢酸−２−ナトリウム０．００５６部、硫酸第一鉄０．００１４部を追加し、その１５分後にｔ−ブチルハイドロパーオキサイド０．０２２部を追加し、さらに１５分重合を継続させた。その後、２％の水酸化ナトリウム水溶液を０．０１３部追加した。残り７５％を３０分かけて連続的に添加した。添加終了３０分後に６９％のｔ−ブチルハイドロパーオキサイド０．００６９部を追加し、同温度で３０分保持し重合を完結させた。重合転化率は９８％であった。
その後、得られた重合体ラテックスを窒素気流中で８０℃に保ち、水酸化ナトリウム０．０３４６部、過硫酸カリウム０．０５１９部を添加した。その後単量体３２．５部（アクリル酸ｎ−ブチル８２％、スチレン１８％）、メタクリル酸アリル０．９７部およびポリオキシエチレンラウリルエーテルリン酸０．３部からなる混合物を７４分にわたって連続添加した。その後、重合を完結させるために４５分保持した。得られた重合体の平均粒子径は２６０ｎｍであり、重合転化率は９９％であった。
さらに、得られた重合体ラテックスを８０℃に保ち、過硫酸カリウム０．００９７部、水酸化ナトリウム０．０５部添加したのち、単量体５０部（メタクリル酸メチル９０％、アクリル酸ｎ−ブチル１０％）からなる混合物を１５０分にわたって連続添加した。混合物の添加終了後１時間保持し多層構造粒子（Ｂ２）のラテックスを得た。
多層構造粒子の平均粒子径は３８０ｎｍであり、重合転化率は９９％であった。
得られた多層構造粒子のラテックスを硫酸マグネシウムで塩析、凝固し、水洗、乾燥を行い白色粉末状の多層構造粒子（Ｂ２）を得た。
【００９５】
＜製造例４：樹脂ペレット（Ｃ１）の製造＞
直径７５ｍｍの二軸押出機を用い、押出機の温度調整ゾーンの設定温度を２５５℃、スクリュー回転数を７０ｒｐｍとし、アクリル系樹脂（Ａ１）８５重量部、白色粉末状のゴム粒子（Ｂ１）１５重量部、および白色粉末状の多層構造粒子（Ｂ２）０．５重量部の混合物を、１５０ｋｇ／ｈｒの割合で供給した。押出機出口に設けられたダイスからストランドとして出てきた樹脂を水槽で冷却し、ペレタイザでペレット化した。得られた樹脂ペレット（Ｃ１）について上述の通り溶融粘度を測定した。
【００９６】
＜製造例５：樹脂ペレット（Ｃ２）の製造＞
製造例４における、アクリル系樹脂（Ａ１）をポリメチルメタクリレート（ＰＭＭＡ）であるアクリル系樹脂（Ａ２）に変更することの他は、製造例４と同様にして樹脂ペレット（Ｃ２）を得た。得られた樹脂ペレット（Ｃ２）について上述の通り溶融粘度を測定した。
【００９７】
＜製造例６：樹脂ペレット（Ｃ３）の製造＞
白色粉末状の多層構造粒子（Ｂ２）を用いないことの他は、製造例５と同様にして樹脂ペレット（Ｃ３）を得た。得られた樹脂ペレット（Ｃ３）について上述の通り溶融粘度を測定した。
【００９８】
＜製造例７：樹脂ペレット（Ｃ４）の製造＞
白色粉末状のゴム粒子（Ｂ１）を用いないことの他は、製造例５と同様にして樹脂ペレット（Ｃ４）を得た。得られた樹脂ペレット（Ｃ４）について上述のとおり溶融粘度を測定した。
【００９９】
＜実施例１＞
熱可塑性樹脂組成物として、製造例５で得られた樹脂ペレット（Ｃ２）（ガラス転移温度Ｔｇ１１９℃）を用い、乾燥機にて８０℃で４時間乾燥させた後、φ９０ｍｍ単軸押出機に供給した。押出機出口にはスクリーンメッシュを押出機側から＃４０、＃１００、＃４００、＃４００、＃１００、＃４０の順に重ねて設置した。押出機出口で樹脂温度が２５０℃となるよう加熱溶融し、ギアポンプを介し１８５０ｍｍ幅のＴダイへと溶融樹脂を押し出した。このとき、Ｔダイ出口における樹脂温度として、端部から１５０ｍｍの範囲を端部としたときに該部樹脂温度が２７５℃、それ以外の部分を中央部としたときに、該部樹脂温度が２６０℃となるようにダイ設定温度を調整した。なお、このとき、中央部の溶融粘度（１２２ｓｅｃ−１）が９０００ｐｏｉｓｅ、端部の溶融粘度（１２２ｓｅｃ−１）が３５００ｐｏｉｓｅであった。
吐出した溶融樹脂に対し、ライン速度１５ｍ／分で引き取り、１００℃に温調したキャストロールと１００℃に温調したタッチロールにて挟み込み、冷却固化したのち、引き取りロールにて引き取り、巻き取りコア前にて端部２００ｍｍをスリットし、巻き取りコアに厚み６０μｍのフィルム原反を得た。このとき、スリット前のフィルムの蛇行は見られず、スリット部分における割れや切粉の発生もなく、巻いた際のブロッキング起因欠陥も見られず、良好な巻き姿であった。
搬送中のフィルムについて、製品（中央部）およびスリット端（端部）の静止摩擦係数を測定したところ、中央部において０．４、端部において０．８であった。
【０１００】
＜実施例２＞
熱可塑性樹脂組成物として、製造例４で得られた樹脂ペレット（Ｃ１）（ガラス転移温度Ｔｇ１２１℃）を用い、乾燥機にて８０℃で４時間乾燥させた後、φ９０ｍｍ単軸押出機に供給した。押出機出口にはスクリーンメッシュを押出機側から＃４０、＃１００、＃４００、＃４００、＃１００、＃４０の順に重ねて設置した。押出機出口で樹脂温度が２５０℃となるよう加熱溶融し、ギアポンプを介し１８５０ｍｍ幅のＴダイへと溶融樹脂を押し出した。このとき、Ｔダイ出口における樹脂温度として、端部から１５０ｍｍの範囲を端部としたときに該部樹脂温度が２６０℃、それ以外の部分を中央部としたときに、該部樹脂温度が２５０℃となるようにダイ設定温度を調整した。なお、このとき、中央部の溶融粘度（１２２ｓｅｃ−１）が１５０００ｐｏｉｓｅ、端部の溶融粘度（１２２ｓｅｃ−１）が９０００ｐｏｉｓｅであった。
吐出した溶融樹脂に対し、ライン速度１５ｍ／分で引き取り、１００℃に温調したキャストロールと１００℃に温調したタッチロールにて挟み込み、冷却固化したのち、引き取りロールにて引き取り、巻き取りコア前にて端部２００ｍｍをスリットし、巻き取りコアに厚み６０μｍのフィルム原反を得た。このとき、スリット前のフィルムの蛇行は見られず、スリット部分における割れや切粉の発生もなく、巻いた際のブロッキング起因欠陥も見られず、良好な巻き姿であった。
搬送中のフィルムについて、製品（中央部）およびスリット端（端部）の静止摩擦係数を測定したところ、中央部において０．３、端部において０．８であった。
【０１０１】
＜実施例３＞
熱可塑性樹脂組成物として、製造例７で得られた樹脂ペレット（Ｃ４）（ガラス転移温度Ｔｇ１１９℃）を用い、乾燥機にて８０℃で４時間乾燥させた後、φ９０ｍｍ単軸押出機に供給した。押出機出口にはスクリーンメッシュを押出機側から＃４０、＃１００、＃４００、＃４００、＃１００、＃４０の順に重ねて設置した。押出機出口で樹脂温度が２５０℃となるよう加熱溶融し、ギアポンプを介し１８５０ｍｍ幅のＴダイへと溶融樹脂を押し出した。このとき、Ｔダイ出口における樹脂温度として、端部から１５０ｍｍの範囲を端部としたときに該部樹脂温度が２７１℃、それ以外の部分を中央部としたときに、該部樹脂温度が２６０℃となるようにダイ設定温度を調整した。なお、このとき、中央部の溶融粘度（１２２ｓｅｃ−１）が９０００ｐｏｉｓｅ、端部の溶融粘度（１２２ｓｅｃ−１）が４０００ｐｏｉｓｅである。
吐出した溶融樹脂に対し、ライン速度１５ｍ／分で引き取り、１００℃に温調したキャストロールと１００℃に温調したタッチロールにて挟み込み、冷却固化したのち、引き取りロールにて引き取り、巻き取りコア前にて端部２００ｍｍをスリットし、巻き取りコアに厚み６０μｍのフィルム原反を得た。このとき、スリット前のフィルムの蛇行は見られず、巻いた際のブロッキング起因欠陥も見られなかったものの、スリット部分において切粉が発生し、フィルム巻き端部に樹脂粉が付着していた。
搬送中のフィルムについて、製品（中央部）およびスリット端（端部）の静止摩擦係数を測定したところ、中央部において０．５、端部において０．９であった。
【０１０２】
＜実施例４＞
キャストロールとタッチロールで挟込したのちに、さらにキャストロール下部でフィルム端部（ネックイン前にＴダイにおける端部２００ｍｍの位置相当）のみを追加で挟み込んだ以外は実施例２と同様に製造し、６０μｍのフィルム原反を得た。
このとき、スリット前のフィルムの蛇行は見られず、巻いた際のブロッキング起因欠陥も見られなかったものの、スリット部分において切粉が発生し、フィルム巻き端部に樹脂粉が付着していた。
搬送中のフィルムについて、製品（中央部）およびスリット端（端部）の静止摩擦係数を測定したところ、中央部において０．５、端部において１．２であった。
【０１０３】
＜実施例５＞
キャストロール温度を１１０℃とした以外は実施例１と同様に製造し、６０μｍのフィルム原反を得た。このとき、スリット部分における割れや切粉の発生はなかったが、巻いた際にブロッキング起因欠陥が発生し、またスリット前のフィルムがわずかに蛇行し、極軽微な巻きズレが発生した。
搬送中のフィルムについて、製品（中央部）およびスリット端（端部）の静止摩擦係数を測定したところ、中央部において、０．８、端部において０．９であった。
【０１０４】
＜実施例６＞
Ｔダイ出口における樹脂温度として、端部から１５０ｍｍの範囲を端部としたときに該部樹脂温度が２６５℃、それ以外の部分を中央部としたときに、該部樹脂温度が２６０℃となるようにダイ設定温度を調整した（このとき、中央部の溶融粘度（１２２ｓｅｃ−１）が９０００ｐｏｉｓｅ、端部の溶融粘度（１２２ｓｅｃ−１）が７０００ｐｏｉｓｅである）以外は、実施例１と同様に製造し、６０μｍのフィルム原反を得た。また、このとき、スリット部分における割れや切粉の発生はなく、ブロッキング起因欠陥の発生はなかったものの、スリット前のフィルムがわずかに蛇行し、極軽微な巻きズレが発生した。
搬送中のフィルムについて、製品（中央部）およびスリット端（端部）の静止摩擦係数を測定したところ、中央部において、０．４、端部において０．６であった。
【０１０５】
＜比較例１＞
熱可塑性樹脂を、樹脂ペレット（Ｃ４）からポリメチルメタクリレート樹脂（ＰＭＭＡ）であるアクリル系樹脂（Ａ２）（ガラス転移温度Ｔｇ１１９℃）のペレットに変更することの他は実施例３と同様に製造し、６０μｍのフィルム原反を得た。このとき、スリット前のフィルムの蛇行は見られなかったが、巻いた際にブロッキング起因欠陥が発生するとともに、スリット部分において切粉が発生し、フィルム巻き端部に樹脂粉が付着していた。
搬送中のフィルムについて、製品（中央部）およびスリット端（端部）の摩擦係数を測定したところ、中央部において、１．８、端部において１．９であった。
【０１０６】
＜比較例２＞
熱可塑性樹脂を、樹脂ペレット（Ｃ１）から樹脂ペレット（Ｃ３）（ガラス転移温度Ｔｇ１１９℃）に変更することの他は実施例２と同様に製造し、６０μｍのフィルム原反を得た。このとき、スリット前のフィルムの蛇行は見られず、スリット部分における割れや切粉の発生もなかったものの、巻いた際にブロッキング起因欠陥が発生した。
搬送中のフィルムについて、製品（中央部）およびスリット端（端部）の静止摩擦係数を測定したところ、中央部において１．２、端部において１．２であった。
【０１０７】
＜比較例３＞
キャストロール温度を７５℃とした以外は実施例１と同様にフィルムを製造したが、挟み込み抜けが生じ、製造不可であった。
【０１０８】
＜比較例４＞
Ｔダイ出口における樹脂温度として、端部から１５０ｍｍの範囲を端部としたときに該部樹脂温度が２６０℃、それ以外の部分を中央部としたときに、該部樹脂温度が２６０℃となるようにダイ設定温度を調整した（このとき、中央部、端部ともに溶融粘度（１２２ｓｅｃ−１）が９０００ｐｏｉｓｅである）以外は、実施例１と同様に製造し、６０μｍのフィルム原反を得た。このとき、スリット部分における割れや切粉の発生はなく、ブロッキング起因欠陥の発生はなかったものの、スリット前のフィルムの蛇行が生じ、巻きズレが発生した。
搬送中のフィルムについて、製品（中央部）およびスリット端（端部）の静止摩擦係数を測定したところ、中央部において０．４、端部において０．４であった。
【０１０９】
以下、表１に、実施例および比較例の結果をまとめる。表１中のＣＲ温度はキャストロール温度である。
【表１】
0006753682.tif 000005
【０１１０】
実施例によれば、滑性粒子を含有する熱可塑性樹脂組成物のフィルム状溶融物を押出機のダイ出口から吐出し、キャストロールを含む一対のロールで挟み込み成形する光学フィルムの製造方法において、ダイ出口におけるフィルム状溶融物の温度を、高温領域（両端部）において、低温領域（両端部）よりも５℃以上高くし、キャストロールの温度をＴｇ−４０℃以上Ｔｇ−５℃以下（Ｔｇは前記熱可塑性樹脂組成物のガラス転移温度である）とすることによって、巻きズレの発生と、ブロッキング起因欠陥の発生とを抑制できることが分かる。
比較例１および２によれば、熱可塑性樹脂組成物が滑性粒子を含まない場合、ダイ出口におけるフィルム状溶融物の温度や、キャストロールの温度が所定の要件を満たしていても、ブロッキング起因欠陥の発生を抑制できないことが分かる。
比較例３によれば、キャストロールの温度が過度に低い場合、挟み込み抜けが生じやすく、良好にフィルムを製造しにくいことが分かる。
比較例４によれば、滑性粒子を含有する熱可塑性樹脂組成物を用いる場合であっても、ダイ出口において、フィルム状溶融物の幅方向に関する温度分布が均一であると、巻きズレの発生を抑制しにくいことが分かる。
【符号の説明】
【０１１１】
１０  押出機
１１  Ｔダイ
１２  ダイ出口
１３  フィルム状溶融物
１４  弾性ロール
１５  キャストロール
【図１】
0006753682.tif 000006